(57)【要約】【課題】自然にやさしいプラスチック素材の箱体形成片が使用され、組み立てやすく、包装用の箱体として十分な強度を備えた包装用箱とその製造方法を提供する。【解決手段】シート状の生分解性樹脂組成物から打ち抜かれ、所定の位置に折り曲げ罫線１８が設けられた箱体形成片１２から成り、折り曲げ罫線１８は、鈍角状の頂部を有して窪んだＶ字状断面を備え、開口部２６の間隔が一定の筋状の溝である。折り曲げ罫線１８は、箱体形成片１２の輪郭線上の異なる点を結ぶ位置に設けられ、その長さ方向の両側端部２８の底部は、Ｖ字状断面の先端底部３０よりも浅い平坦底部３２になっている。生分解性樹脂組成物は、ポリ乳酸樹脂、可塑剤及び結晶核剤を含有するポリ乳酸樹脂組成物である。【選択図】図２
2012126433.tif 000002
【特許請求の範囲】
【請求項１】
シート状の生分解性樹脂組成物から打ち抜かれ、所定の位置に折り曲げ罫線が設けられた箱体形成片から成り、
前記折り曲げ罫線は、開口部の間隔が一定の筋状の溝であって、鈍角状の頂部を有して窪んだＶ字状断面を備えたことを特徴とする包装用箱。
【請求項２】
前記折り曲げ罫線は、前記箱体形成片の輪郭線上の異なる点を結ぶ位置に設けられ、
その長さ方向の両側端部の底部は、前記Ｖ字状断面の先端底部よりも浅く設けられている請求項１記載の包装用箱。
【請求項３】
前記折り曲げ罫線は、前記箱体形成片の輪郭線付近を除いて設けられ、前記輪郭線付近に達した前記折り曲げ罫線の延長線に沿って、複数の貫通穴が設けられている請求項１記載の包装用箱。
【請求項４】
前記折り曲げ罫線は、前記箱体形成片の輪郭線付近を除いて設けられ、前記輪郭線付近に達した前記折り曲げ罫線の延長線と平行に、貫通穴が設けられている請求項１記載の包装用箱。
【請求項５】
前記折り曲げ罫線は、前記箱体形成片の輪郭線付近を除いて設けられ、前記輪郭線付近に達した前記折り曲げ罫線の延長線に沿って、複数のＶ字状断面の窪みが設けられている請求項１記載の包装用箱。
【請求項６】
前記生分解性樹脂組成物は、ポリ乳酸樹脂、可塑剤及び結晶核剤を含有するポリ乳酸樹脂組成物である請求項１乃至５のいずれか記載の包装用箱。
【請求項７】
シート状の生分解性樹脂組成物から打ち抜かれ、所定の位置に折り曲げ罫線が設けられた箱体形成片から成る包装用箱の製造方法において、
鈍角の刃先を有する罫線刃を前記箱体形成片に押し付けて、鈍角状の頂部を有して窪んだＶ字状断面を備えた折り曲げ罫線を、前記箱体形成片の輪郭線付近を除いて形成し、前記箱体形成片を前記折り曲げ罫線で折り曲げて形成することを特徴とする包装用箱の製造方法。
【発明の詳細な説明】
【技術分野】
【０００１】
この発明は、折り曲げ罫線が設けられたプラスチック製の箱体形成片により組み立てられる包装用箱とその製造方法に関する。
【背景技術】
【０００２】
従来、折り曲げ罫線が設けられたプラスチック製の箱体形成片により組み立てられる包装用箱がある。折り曲げ罫線は、箱体形成片を折り曲げて包装用箱を組み立てるときに折り曲げ易くするために設けられる罫線である。
【０００３】
プラスチックの素材は、一般に、シート状に成形するときの成形容易性や折り起こしに耐える柔軟性などの観点から、ポリエチレン、ポリプロピレン、ポリ塩化ビニル、ポリスチレン等の石油系樹脂が多く使用されていた。また、包装用の箱体としての強度や折り起こし部分の耐久性を確保するためには、素材の選択だけでなく、折り曲げ罫線の形態を適正化することも重要であり、様々な形態の折り曲げ罫線が提案されている。
【０００４】
例えば、特許文献１に開示されている折り曲げ罫線入りプラスチックシートは、折り曲げ罫線が該罫線の延長線上の端部から所定の範囲を残して付設され、さらに、付設されていない部分に折り曲げ罫線と同一延長線上に押罫線が付設されている。このプラスチックシートは、ポリ塩化ビニル、ポリプロピレン、ポリエチレンテレフタレート、ポリスチレン等の樹脂組成物を硬質又は半硬質状のシートに成形したものが使用され、折り曲げ罫線の実施例（図２、図３）として、鋭角に窪んだＶ字状断面を有する折り曲げ用罫線と、該罫線の延長線上に浅く窪んだ折り曲げ用押罫線とが併設された構成が開示されている。
【０００５】
この折り曲げ罫線の形成は、一般に、平坦な受け台上にプラスチックシートを敷き、刃先が所定の形状に加工された罫線刃を、プラスチックシート表面に押圧することによって形成される。例えば、特許文献１の実施例（図２、図３）のような折り曲げ罫線を形成する場合、折り曲げ用罫線を形成する刃先部分は、鋭角のＶ字状に形成した薄板状の罫線刃とし、両端部の折り曲げ用押罫線を形成する刃先部分は、刃先を切除した等脚台形状に形成する。そして、この罫線刃の刃先でプラスチックシートを押圧すると、押圧された部分の組織が横方向に押しやられて刃先が食い込み肉厚が薄くなる。この後、罫線刃を取り除くと、そこに窪んだ痕である折り曲げ罫線が形成される。
【先行技術文献】
【特許文献】
【０００６】
【特許文献１】特開２０００−２１８７１５号公報
【発明の概要】
【発明が解決しようとする課題】
【０００７】
特許文献１のように、石油系樹脂のプラスチックシートを用いて包装用箱を構成すると、埋め立て廃棄する場合に、微生物等により自然に分解されることが無く、環境負荷が大きいという問題があり、自然にやさしい素材への転換が求められていた。
【０００８】
近年、石油系樹脂に代わる素材として、自然界に生息する微生物の働きで分解可能な熱可塑性樹脂である生分解性樹脂組成物が注目されている。しかし、生分解性樹脂組成物は、ポリプロピレン等の石油系樹脂に比べ柔軟性に劣ると言う問題があった。従って、生分解性樹脂組成物で成るプラスチックシートを用いて、特許文献１の実施例（図２、図３）と同様の折り曲げ罫線を形成しても、良好な包装用箱が形成できないものであった。
【０００９】
これは、上述したように生分解性樹脂組成物はポリプロピレン等に比べて硬いので、プラスチックシートに、鋭角のＶ字状に形成された罫線刃を押圧すると、罫線刃の誤差や微振動、ストローク等のばらつきにより、鋭角な刃先が容易にプラスチックシートに深く入り込み、切り残し部の肉厚が過剰に薄くなってしまいやすいということがあった。そして、これを包装用箱に組み立てると、一定の強度を確保することができないものであった。これに対して、あらかじめ罫線刃の誤差等を想定し、切り残し部を厚めに設定することも考えられるが、切り残り部の肉厚が全体的に厚くなるので、包装用箱に組み立てるとき折り曲げにくくなってしまうという問題がある。
【００１０】
この発明は、上記背景技術に鑑みて成されたもので、自然にやさしいプラスチック素材の箱体形成片を用いて、組み立てやすく、包装用の箱体として十分な強度を備えた包装用箱とその製造方法を提供することを目的とする。
【課題を解決するための手段】
【００１１】
本発明は、シート状の生分解性樹脂組成物から打ち抜かれ、所定の位置に折り曲げ罫線が設けられた箱体形成片から成り、前記折り曲げ罫線は、開口部の間隔が一定の筋状の溝であって、鈍角状の頂部を有して窪んだＶ字状断面を有している包装用箱である。
【００１２】
前記折り曲げ罫線は、前記箱体形成片の輪郭線上の異なる点を結ぶ位置に設けられ、その長さ方向の両側端部の底部は、前記Ｖ字状断面の先端底部よりも浅く設けられているものである。
【００１３】
または、前記折り曲げ罫線は、前記箱体形成片の輪郭線付近を除いて設けられ、前記輪郭線付近に達した前記折り曲げ罫線の延長線に沿って、複数の貫通穴が設けられているものでも良い。また、前記折り曲げ罫線は、前記箱体形成片の輪郭線付近を除いて設けられ、前記輪郭線付近に達した前記折り曲げ罫線の延長線と平行に、貫通穴が設けられているものでも良い。
【００１４】
その他、前記折り曲げ罫線は、前記箱体形成片の輪郭線付近を除いて設けられ、前記輪郭線付近に達した前記折り曲げ罫線の延長線に沿って、複数のＶ字状断面の窪みが設けられているものでも良い。
【００１５】
また、前記生分解性樹脂組成物は、ポリ乳酸樹脂、可塑剤及び結晶核剤を含有するポリ乳酸樹脂組成物である。
【００１６】
また本発明は、シート状の生分解性樹脂組成物から打ち抜かれ、所定の位置に折り曲げ罫線が設けられた箱体形成片から成る包装用箱の製造方法であって、鈍角の刃先を有する罫線刃を前記箱体形成片に押し付けて、鈍角状の頂部を有して窪んだＶ字状断面を有した折り曲げ罫線を形成し、前記箱体形成片を前記折り曲げ罫線で折り曲げて形成する包装用箱の製造方法である。
【発明の効果】
【００１７】
本発明によれば、生分解性樹脂組成物から成る箱体形成片が使用されているので、廃棄する際も自然にやさしく、折り曲げ罫線を上記のような形態にすることにより、罫線刃の微振動や、罫線刃の寸法誤差やストロークのばらつき等が生じても、比較的硬い素材の箱体形成片に対して食い込みすぎず、良好な折り曲げ罫線を形成することができる。これにより、組み立て時に折り曲げやすく、かつ、包装用の箱体として十分な強度と折り起こし部分の耐久性を備えた折り曲げ罫線を実現することができる。
【図面の簡単な説明】
【００１８】
【図１】この発明の一実施形態の包装用箱を示す斜視図である。
【図２】この実施形態包装用箱の箱体形成片に設けられた折り曲げ罫線を示す平面図である。
【図３】図２のＡ−Ａ断面図（ａ）、Ｂ−Ｂ断面図（ｂ）である。
【図４】罫線刃を示す斜視図（ａ）と、罫線刃で箱体形成片を押圧する動作を説明する側面図である。
【図５】この発明の他の実施形態の箱体形成片に設けられた折り曲げ罫線を示す平面図である。
【図６】図５のＡ−Ａ断面図（ａ）、Ｂ−Ｂ断面図（ｂ）である。
【図７】この発明のさらに他の実施形態の箱体形成片に設けられた折り曲げ罫線を示す平面図である。
【図８】図７のＡ−Ａ断面図（ａ）、Ｂ−Ｂ断面図（ｂ）である。
【図９】この発明のさらに他の実施形態の箱体形成片に設けられた折り曲げ罫線を示す平面図である。
【図１０】図９のＡ−Ａ断面図（ａ）、Ｂ−Ｂ断面図（ｂ）である。
【発明を実施するための形態】
【００１９】
以下、この発明の包装用箱の一実施形態について、図面に基づいて説明する。この実施形態の包装用箱１０は、図１に示すように、ブランクシートから打ち抜かれた箱体形成片１２により組み立てられる。
【００２０】
箱体形成片１２は、略矩形の側面１４ａ〜１４ｄが互いに平行に連接して形成され、さらに側面１４ｄの側縁部には糊付片１６が設けられている。側面１４ａ〜１４ｄ、糊付片１６は、それぞれ折り曲げ罫線１８ａで区切られ、組み立てられると、図１に示すように、折り曲げ罫線１８ａを外側にしてほぼ直角に折り曲げられ、糊付片１６の表面が側面１４ａの裏面に糊付けされて矩形の筒状体を形成する。
【００２１】
側面１４ａ，１４ｃの、４つの側面１４ａ〜１４ｄの連接方向に対して直角な方向の両側縁部には、側面フラップ２０が設けられ、それぞれ折り曲げ罫線１８ｂで区切られている。また、側面１４ｄの、４つの側面１４ａ〜１４ｄの連接方向に対して直角な方向の両側縁部には、蓋片２２と差し込み片２４とが連接され、それぞれ折り曲げ罫線１８ｃで区切られている。側面フラップ２０、蓋片２２及び差し込み片２４は、組み立てられると、折り曲げ罫線１８ｂ，１８ｃを外側にしてほぼ直角に折り曲げられ、側面１４ａ〜１４ｄで成る矩形の筒状体の開口部を開閉自在に塞ぐ。
【００２２】
箱体形成片１２は、シート状の生分解性樹脂組成物である。生分解性樹脂組成物としては、生分解性樹脂、グリセリンのエチレンオキサイド付加物の酢酸エステル、エチレンオキサイドの付加モル数が３〜１０のポリエチレングリコールジアセテート、コハク酸とトリエチレングリコールモノメチルエーテルとのエステル、アジピン酸とジエチレングリコールモノメチルエーテルとのエステル、及び１，３，６−ヘキサトリカルボン酸とブチルジグリコールとのエステルからなる群から選ばれる少なくとも１種の可塑剤、及びエチレンビス１２−ヒドロキシステアリン酸アミド及びヘキサメチレンビス１２−ヒドロキシステアリン酸アミドから選ばれる少なくとも１種の結晶核剤を、該生分解性樹脂の融点（Ｔｍ）以上で混合する工程と、生分解性樹脂組成物のガラス転移温度（Ｔｇ）以上Ｔｍ未満の温度で熱処理する工程とを経て製造されたものが好ましい。
【００２３】
さらに詳しく述べると、上記の生分解性樹脂は、自然界において微生物が関与して低分子化合物に分解される生分解性を有していればよく、例えば、ポリヒドロキシブチレート、ポリカプロラクトン、ポリブチレンサクシネート、ポリブチレンサクシネート／アジペート、ポリエチレンサクシネート、ポリ乳酸樹脂、ポリリンゴ酸、ポリグリコール酸、ポリジオキサノン、ポリ（２−オキセタノン）等の脂肪族ポリエステル；ポリブチレンサクシネート／テレフタレート、ポリブチレンアジペート／テレフタレート、ポリテトラメチレンアジペート／テレフタレート等の脂肪族芳香族コポリエステル；デンプン、セルロース、キチン、キトサン、グルテン、ゼラチン、ゼイン、大豆タンパク、コラーゲン、ケラチン等の天然高分子と上記の脂肪族ポリエステルあるいは脂肪族芳香族コポリエステルとの混合物等が挙げられる。
【００２４】
中でも、加工性、経済性、大量に入手でき、かつ物性の点からポリ乳酸樹脂が好適である。ここで、ポリ乳酸樹脂とは、ポリ乳酸、又は乳酸とヒドロキシカルボン酸とのコポリマーである。ヒドロキシカルボン酸として、グリコール酸、ヒドロキシ酪酸、ヒドロキシ吉草酸、ヒドロキシペンタン酸、ヒドロキシカプロン酸、ヒドロキシヘプタン酸等が挙げられ、グリコール酸、ヒドロキシカプロン酸が好ましい。好ましいポリ乳酸の分子構造は、Ｌ−乳酸又はＤ−乳酸いずれかの単位８０〜１００モル％とそれぞれの対掌体の乳酸単位０〜２０モル％からなるものである。また、乳酸とヒドロキシカルボン酸とのコポリマーは、Ｌ−乳酸又はＤ−乳酸いずれかの単位８５〜１００モル％とヒドロキシカルボン酸単位０〜１５モル％からなるものである。これらのポリ乳酸樹脂は、Ｌ−乳酸、Ｄ−乳酸及びヒドロキシカルボン酸の中から必要とする構造のものを選んで原料とし、脱水重縮合することにより得ることができる。好ましくは、乳酸の環状二量体であるラクチド、グリコール酸の環状二量体であるグリコリド及びカプロラクトン等から必要とする構造のものを選んで開環重合することにより得ることができる。ラクチドにはＬ−乳酸の環状二量体であるＬ−ラクチド、Ｄ−乳酸の環状二量体であるＤ−ラクチド、Ｄ−乳酸とＬ−乳酸とが環状二量化したメソ−ラクチド及びＤ−ラクチドとＬ−ラクチドとのラセミ混合物であるＤＬ−ラクチドがある。ここではいずれのラクチドも用いることができるが、主原料は、Ｄ−ラクチド又はＬ−ラクチドが好ましい。
【００２５】
生分解性樹脂がポリ乳酸樹脂の場合、可塑剤は、可塑化効率の観点から、分子中に２個以上のエステル基を有し、エステルを構成するアルコール成分の少なくとも１種が水酸基１個当たり炭素数２〜３のアルキレンオキサイドを平均０．５〜５モル付加した化合物であり、分子中に２個以上のエステル基を有し、エステルを構成するアルコール成分の水酸基１個当たり炭素数２〜３のアルキレンオキサイドを平均０．５〜５モル付加した化合物が好ましく、分子中に２個以上のエステル基を有する多価アルコールエステル又は多価カルボン酸エーテルエステルで、エステルを構成するアルコール成分の水酸基１個当たりエチレンオキサイドを平均０．５〜５モル付加した化合物がより好ましい。エステルを構成するアルコール成分は、生分解性樹脂との相溶性と可塑化効率、耐揮発性の観点から、好ましくは炭素数２〜３のアルキレンオキサイドを平均１〜４モル、さらに好ましくは２〜３モル付加した化合物である。また、可塑化効率の観点からアルキレンオキサイドはエチレンオキサイドが好ましい。可塑剤に含まれるアルキル基、アルキレン基等の炭化水素基の炭素数、例えばエステル化合物を構成する多価アルコールや多価カルボン酸の炭化水素基の炭素数は、相溶性の観点から１〜８が好ましく、１〜６がより好ましく、１〜４がさらに好ましい。また可塑剤のエステル化合物を構成するモノカルボン酸、モノアルコールの炭素数は、相溶性の観点から１〜８が好ましく、１〜６がより好ましく、１〜４がさらに好ましく、１〜２がさらにより好ましい。
【００２６】
本発明に用いられる可塑剤は、分子中に２個以上のエステル基を有していれば、生分解性樹脂との相溶性に優れ、分子中に２〜４個のエステル基を有することが好ましい。また、エステルを構成するアルコール成分の少なくとも１種が水酸基１個当たり炭素数２〜３のアルキレンオキサイドを平均０．５モル以上付加したものであれば、生分解性樹脂に対して十分な可塑性を付与することができ、平均５モル以下付加したものであれば、耐ブリード性の効果が良好となる。
【００２７】
また、耐揮発性の観点から、本発明に用いられる可塑剤で２個以上のエステル基のうち、平均０〜１．５個は芳香族アルコールから構成されるエステル基を含有してもよい。同じ炭素数の脂肪族アルコールに比べて芳香族アルコールの方が生分解性樹脂に対する相溶性に優れるため、耐ブリード性を保ちつつ、分子量を上げることができる。可塑化効率の観点から平均０〜１．２個、更に０〜１個が芳香族アルコールから構成されるエステル基であることが好ましい。芳香族アルコールとしてはベンジルアルコール等が挙げられ、可塑剤としては、アジピン酸と、ジエチレングリコールモノメチルエーテル／ベンジルアルコール＝１／１混合ジエステル等が挙げられる。
【００２８】
本発明に用いられる可塑剤の平均分子量は耐ブリード性及び耐揮発性の観点から、好ましくは２５０〜７００であり、より好ましくは３００〜６００であり、更に好ましくは３５０〜５５０であり、特に好ましくは４００〜５００である。尚、平均分子量は、ＪＩＳ  Ｋ００７０に記載の方法で鹸化価を求め、次式より計算で求めることができる。
【００２９】
平均分子量＝５６１０８×（エステル基の数）／鹸化価
生分解性樹脂組成物の成形性及び耐衝撃性に優れる観点から、酢酸とグリセリンのエチレンオキサイド平均３〜９モル付加物とのエステル、酢酸とジグリセリンのプロピレンオキサイド平均４〜１２モル付加物とのエステル、酢酸とエチレンオキサイドの平均付加モル数が４〜９のポリエチレングリコールとのエステル等の多価アルコールのアルキルエーテルエステル、コハク酸とエチレンオキサイドの平均付加モル数が２〜４のポリエチレングリコールモノメチルエーテルとのエステル、アジピン酸とエチレンオキサイドの平均付加モル数が２〜３のポリエチレングリコールモノメチルエーテルとのエステル、１，３，６−ヘキサントリカルボン酸とエチレンオキサイドの平均付加モル数が２〜３のポリエチレングリコールモノメチルエーテルとのエステル等の多価カルボン酸とポリエチレングリコールモノメチルエーテルとのエステルがより好ましい。生分解性樹脂組成物の成形性、耐衝撃性及び可塑剤の耐ブリード性に優れる観点から、酢酸とグリセリンのエチレンオキサイド平均３〜６モル付加物とのエステル、酢酸とエチレンオキサイドの平均付加モル数が４〜６のポリエチレングリコールとのエステル、コハク酸とエチレンオキサイドの平均付加モル数が２〜３のポリエチレングリコールモノメチルエーテルとのエステル、アジピン酸とジエチレングリコールモノメチルエーテルとのエステル、１，３，６−ヘキサントリカルボン酸とジエチレングリコールモノメチルエーテルとのエステルがさらに好ましい。また、生分解性樹脂組成物の成形性、耐衝撃性及び可塑剤の耐ブリード性、耐揮発性及び耐刺激臭の観点から、コハク酸とトリエチレングリコールモノメチルエーテルとのエステルが特に好ましい。
【００３０】
さらに、生分解性樹脂がポリ乳酸樹脂の場合、結晶核剤は、ヒドロキシ脂肪酸エステル、分子中に水酸基とアミド基を有する化合物から選ばれる少なくとも１種が好ましい。上記ヒドロキシ脂肪酸エステルとしては、結晶化速度及び生分解性樹脂との透明性を向上させる観点から、脂肪酸の炭素数が１２〜２２のヒドロキシ脂肪酸エステルが好ましく、分子中に水酸基を２つ以上有し、エステル基を２つ以上有するヒドロキシ脂肪酸エステルがより好ましい。具体例としては、１２−ヒドロキシステアリン酸トリグリセライド、１２−ヒドロキシステアリン酸ジグリセライド、１２−ヒドロキシステアリン酸モノグリセライド、ペンタエリスリトール−モノ−１２−ヒドロキシステアレート、ペンタエリスリトール−ジ−１２−ヒドロキシステアレート、ペンタエリスリトール−トリ−１２−ヒドロキシステアレート等のヒドロキシ脂肪酸エステルが挙げられる。生分解性樹脂成形体の透明性、成形性、耐熱性、耐衝撃性及び結晶核剤の耐ブルーム性の観点から、１２−ヒドロキシステアリン酸トリグリセライドが好ましい。
【００３１】
上記分子中に水酸基とアミド基を有する化合物としては、生分解性樹脂組成物の結晶化速度、透明性の観点から、水、酸基を有する脂肪族アミドが好ましく、分子中に水酸基を２つ以上有し、アミド基を２つ以上有する脂肪族アミドがより好ましい。具体例としては、１２−ヒドロキシステアリン酸モノエタノールアミド等のヒドロキシ脂肪酸モノアミド、メチレンビス１２−ヒドロキシステアリン酸アミド、エチレンビス１２−ヒドロキシステアリン酸アミド、ヘキサメチレンビス１２−ヒドロキシステアリン酸アミド等のヒドロキシ脂肪酸ビスアミド等が挙げられる。生分解性樹脂組成物の透明性、成形性、耐熱性、耐衝撃性及び耐ブルーム性の観点から、エチレンビス１２−ヒドロキシステアリン酸アミド、ヘキサメチレンビス１２−ヒドロキシステアリン酸アミド等のアルキレンビスヒドロキシステアリン酸アミドが好ましく、エチレンビス１２−ヒドロキシステアリン酸アミドがより好ましい。
【００３２】
結晶核剤の融点は、混練時の結晶核剤の分散性を向上させ、また生分解性樹脂の結晶化速度、透明性を向上させる観点から、６５℃以上が好ましく、７０〜２２０℃がより好ましく、８０〜１９０℃が更に好ましい。
【００３３】
箱体形成片１２に設けられる各折り曲げ罫線１８ａ，１８ｂ，１８ｃ（以下、総称して折り曲げ罫線１８と表す）は、箱体形成片１２の輪郭線上の異なる２点を直線的に結ぶように設けられた筋状の溝であり、図２、図３に示すように、開口部の間隔が一定であって角度αで窪んだＶ字状断面を有し、開口部２６の間隔がβである。そして、その筋状の溝の長さ方向の両側端部２８には、Ｖ字状断面の頂部である先端底部３０よりも浅い平坦底部３２が設けられている。角度αは鈍角であり、好ましくは９０〜１２０度の範囲、より好ましくは９２〜９８度の範囲である。
【００３４】
折り曲げ罫線１８は、図４に示すように、平坦な受け台３４上にシート状の生分解性樹脂組成物であるブランクシートを打ち抜いた箱体形成片１２を敷き、薄板状の罫線刃３８を箱体形成片１２の表面に押圧することによって形成される。ここでは、罫線刃３８は、折り曲げ用罫線１８のＶ字状断面の先端底部３０を形成するため、刃先４０は、角度がα程度のＶ字状に形成されている。さらに、折り曲げ用罫線１８の両側端部２８に平坦底部３２を形成するため、刃先４０の両側端部が面取りされ、平坦部４０ａが設けられている。
【００３５】
罫線刃３８は、図示しない駆動装置によって駆動され、刃先４０及び平坦部４０ａで箱体形成片１２の表面を押圧する。すると、箱体形成片１２は、押圧された部分の組織が横方向に伸びて肉厚が薄くなりながら刃先４０が所定の深さまで食い込む。このとき、罫線刃３８の先端位置の寸法誤差や微振動、ストロークのばらつき等の影響は刃先４０の鈍角である緩やかな傾斜面で分散され、箱体形成片１２が石油系樹脂よりもやや硬い素材であっても、自身の柔軟性で十分に吸収できるので、狙いの深さ以上に食い込むことはない。その後、罫線刃を取り除くと、図２、図３に示すようなＶ字状に窪んだ痕である折り曲げ罫線１８が形成される。
【００３６】
このように、箱体形成片１２は、折り曲げ罫線１８を形成する工程で罫線刃３８の加工位置に誤差が生じても、刃先４０が必要以上に深く入り込んで箱体形成片１２の肉厚が過剰に薄くなることがなく、所望の深さの先端底部３０を有する折り曲げ罫線１８を安定に形成することができる。
【００３７】
箱体形成片１２から包装用箱１０を組み立てるとき、側面１４ａ〜１４ｄ、糊付片１６、側面フラップ２０、蓋片２２、差し込み片２４は、それぞれ折り曲げ罫線１８を外側にしてほぼ直角に折り曲げられる。上記のように、折り曲げ罫線１８に適正な先端底部３０が形成されているので、適度な硬さで容易に折り曲げることができ、簡単に破断してしまうこともない。
【００３８】
両側端部２８の平坦底部３２の部分は、箱体形成片１２の先端底部３０の部分よりも肉厚が厚くなっており、組み立てられた包装用箱１０の耐衝撃性を向上させる働きをする。例えば、包装用箱１０を床等に落下させて衝撃が加わったとき、通常は、折り曲げ罫線１８の両側端部２８から破断が発生するが、平坦底部３２によって両端部２８の肉厚が厚くなっているので破断が発生しにくい。平坦底部３２の長さは、一定以上の耐衝撃性を実現する範囲で短めに設定し、先端底部３０による折り曲げ易さを妨げないようにすることが好ましい。
【００３９】
以上説明したように、包装用箱１０は、シート状の生分解性樹脂組成物である箱体形成片１２が使用されているので、廃棄する際にも環境負荷が小さい。しかも、折り曲げ罫線１８を上記のような形態にすることにより、必要以上に深く折り曲げ罫線１８を形成することがなく、組み立て時には折り曲げやすく、かつ、包装用の箱体として十分な強度と折り起こし部分の耐久性を備えた折り曲げ罫線１８を実現することができる。さらに、折り曲げ罫線１８の開口部２６の間隔が一定のため、見た目がすっきりしており、例えば、化粧品などの包装用箱のようにデザイン性が重視される用途にも適している。
【００４０】
なお、この発明の包装用箱は、上記実施形態に限定されるものではなく、図５、図６に示すように、折り曲げ罫線１８は、箱体形成片１２の輪郭線付近を除いて設けられ、輪郭線付近に達した折り曲げ罫線１８の延長線に沿って、複数の貫通穴４２が設けられているものでも良い。または、折り曲げ罫線１８は、図７、図８に示すように、箱体形成片１２の輪郭線付近を除いて設けられ、輪郭線付近に達した折り曲げ罫線１８の延長線と平行に、貫通穴４４が設けられているものでも良い。さらに、図９、図１０に示すように、折り曲げ罫線１８は、箱体形成片１２の輪郭線付近を除いて設けられ、輪郭線付近に達した折り曲げ罫線１８の延長線に沿って、折り曲げ罫線１８と等しい鈍角状の頂部を有して窪んだＶ字状断面の窪み４６等を有したものでも良い。これらの構成により、耐衝撃性やその他の機能をより向上させたりして、その包装用箱の用途に合わせたものとすることができる。
【００４１】
さらに、例えば、折り曲げ罫線の両側端部の肉厚を薄くしなくても折り曲げ易さの面で問題がなければ、折り曲げ罫線を箱体形成片の輪郭線から内側に入った領域に設け、平坦底部を省略する構造にすることで、包装用箱の耐衝撃性をさらに向上させてもよい。
【００４２】
また、平坦底部は、Ｖ字状断面の先端底部よりも浅い底部であって、折り曲げ罫線の両側端部の肉厚が適度に厚くなるように設けられていれば、緩やかな曲面状に設けてもよい。
【符号の説明】
【００４３】
１０  包装用箱
１２  箱体形成片
１８，１８ａ，１８ｂ，１８ｃ  折り曲げ罫線
２６  開口部
２８  端部
３０  先端底部
３２  平坦底部
３８  罫線刃
４０  刃先
【図１】
2012126433.tif 000003
【図２】
2012126433.tif 000004
【図３】
2012126433.tif 000005
【図４】
2012126433.tif 000006
【図５】
2012126433.tif 000007
【図６】
2012126433.tif 000008
【図７】
2012126433.tif 000009
【図８】
2012126433.tif 000010
【図９】
2012126433.tif 000011
【図１０】
2012126433.tif 000012